La présente invention est relative aux canalisations en acier inoxydable et concerne les raccords à utiliser avec de telles canalisations. Il semblerait normal a'utiliser des raccords en acier inoxydable avec des canalisations réalisées dans cette matière mais cependant, si de tels raccords existent, leur fabrication est trop compliquée et par suite trop conteuse. Daes le commerce, il existe des raccords en cuivre, mais ceux-ci ne conviennent pas esthétiquement, car ils n1 ont pas la meme couleur que les canalisations en acier inoxydable. D'autre part, des raccords en cuivre dans des canalisations en acier inoxydable présentent des dangers de corrosion. C'est pourquoi il a paru avantageux suivant l'invention de réaliser un raccord pour canalisation en acier inoxy dable caractérisé en ce qu'il est fabriqué en un alliage de cupro-nickel. Suivant l'invention encore, l'alliage a une teneur en cuivre de l'ordre de 65 à 90 ffi et une teneur en nickel de tordre de 10 à 35 %. Des raccords pour canalisations en acier inoxydable réalisés suivant l'invention présentent l'avantage de présenter une couleur analogue à celle de l'acier inoxydable. De plus, ils sont parfaitement soudables et les risques de corrosion sont pratiquement inexistants. Avec une teneur en cuivre dépassant 90 %, on obtiendrait des raccords de teinte rosée tendant vers le rouge, ce qui esthétiquement ne serait pas valable. Avec une teneur en cuivre inférieure à 65 % par contre, la malléabilité de l'alliage ne permet plus une fabrication aisée des raccords et par suite augmente le cott de cette fabrication. Egalement suivant l'invention, l'alliage de cupronickel peut contenir certaines additions, telles que du fer, du manganèse, du phosphore ou de l'aluminium. Ces additions, en cours de fusion, ont pour but d'améliorer, si nécessaire, la coulabilité du métal ; elles peuvent permettre l'affinage du grain lors de la recristallîsation et ltaugmentation de la résistance à la corrosion des pièces finies. Revendications 1. Raccord à utiliser avec des canalisations en acier inoxydable, caractérisé en ce qu'il est fabriqué en un alliage de cupro-nickel. 2. Raccord suivant revendication 1, caractérisé en ce que alliage a une teneur en cuivre de l'ordre de 65 à 90 ffi et une teneur en nickel de 10 à 35 %. 3. Raccord suivant revendication 1, caractérisé en ce que l'alliage contient des additions, telles que du feth du manganèse, du phosphore, de l'aluminium, destinées à améliorer ses propriétés.